(57)【特許請求の範囲】
【請求項１】
光の透過部分が、４５０ｎｍ以下の波長における透過率が５０％以下であり、５５０〜６００ｎｍの波長範囲に透過率曲線の極小値を有し、該極小値での透過率が６０％以下であり、かつ４７５〜５３０ｎｍの波長範囲における透過率が、少なくとも７０％以上の透過特性を有する合成樹脂成形体で構成されることを特徴とする防眩用光学物品。
【請求項２】
請求項１に記載の防眩用光学物品において、
前記合成樹脂成形体が、５５０〜６００ｎｍの波長範囲に極大吸収値を有する有機色素と、紫外線吸収剤および／または青色光吸収剤を含有している防眩用光学物品。
【請求項３】
請求項２に記載の防眩用光学物品において、
前記有機色素が化学式（Ｉ）：
【化１】
0004424828.tif 000006
（式中、ｍおよびｎは、同一または異なって１〜４の整数を表す）で表されるスクアリリウム化合物である防眩用光学物品。
【請求項４】
請求項３に記載の防眩用光学物品において、
さらに前記合成樹脂成形体が、赤外線吸収剤を含有している防眩用光学物品。
【請求項５】
請求項１から４いずれかに記載の防眩用光学物品において、
前記光学物品が、防眩用サンバイザーである防眩用光学物品。
【発明の詳細な説明】
【０００１】
【発明の属する技術分野】
本発明は、車両の夜間運転時における対向車のヘッドライトの眩しさを緩和し、さらに夜間での十分な視界を確保できるフィルター機能を有した防眩用光学物品に関する。具体的には、防眩用サンバイザーに関する。
【０００２】
【従来の技術】
自動車の夜間運転時における対向車のヘッドライトは、眩しいものである。最近では、より明るいヘッドライトとして、ディスチャージランプが装着され始めている。このディスチャージランプは色温度が高く（すなわち短波長側に強い発光強度を持つ）、特に眩しく感じる。またディスチャージランプは、消費電力が小さくかつ明るいために、今後採用の拡大が予想されている。
【０００３】
ところで高齢者では、加齢によって目の水晶体が弾力性を失いやすく、白濁しやすくなる。また白内障は、目の水晶体が白濁する病気である。
【０００４】
白濁した水晶体では、特に短波長側の光が散乱しやすく、このため眩しさを強く感じるようになる。
【０００５】
【発明が解決しようとする課題】
このように、高齢者や白内障患者にとって、対向車のヘッドライトは、特に眩しく感じられる。したがって、対向車のヘッドライトによる眩惑を防ぐことは、夜間運転時の安全確保に重要なポイントである。
【０００６】
また防眩用光学物品において、十分な防眩能を確保すると共に、夜間での十分な視界を得ることも重要である。さらには、信号の灯火色を誤認しないように、できるだけ自然な色調を有することも望まれる。
【０００７】
ところで、特開平１０−２０４３０４号には、視野の明るさを維持しつつ、光線の眩しさを緩和し、かつ鮮明な色感の得られる光線透過フィルター用に適する合成樹脂成形体が開示されている。
【０００８】
この特開平１０−２０４３０４号には、「５５０〜５８５ｎｍの波長範囲に透過率曲線の極小値を有し、該極小値での透過率が２５％以下であり、５９０〜６６０ｎｍの波長範囲における平均透過率が１５％以上、かつ、４７０〜５５０ｎｍの波長範囲における平均透過率が１０％以上の透過特性を有する合成樹脂成形体」が示されている。
【０００９】
本発明は、対向車のヘッドライトの眩しさを緩和し、さらに夜間での十分な視界を確保できるフィルター機能を有した、防眩用光学物品を提供する。
【００１０】
【課題を解決するための手段】
そこでまず、ディスチャージランプの波長に対する発光強度分布を調べた。その結果を、図２の下側のグラフに示す。また比較のために、ハロゲンランプのそれも、図２の下側のグラフに合わせて示した。ディスチャージランプの発光強度分布は、離散的なピークを有している。さらにその発光強度は、ハロゲンランプのそれに比べて、強いことがわかった。
【００１１】
そして上述した課題を解決するためには、まず第１に散乱しやすい短波長側の光を、効果的にカットすることが必要である。加えて、比視感度の比較的高い波長範囲で、例えばディスチャージランプが強い発光強度を持つような、波長範囲で有効な吸収能を有することが必要である。さらに夜間等の使用において、有効な視界を得るために、必要な透過率を確保することも重要である。
【００１２】
まず、短波長側の光を効果的にカットするには、合成樹脂に紫外線吸収剤および／または青色光吸収剤が含有されているとよい。
【００１３】
さらに人間の目にとって、一番感度の高い波長は、標準比視感度曲線によると、およそ５５５ｎｍである。この波長近傍で極大吸収値を有する色素としては、化学式（Ｉ）
【００１４】
【化２】
0004424828.tif 000002
【００１５】
（式中、ｍおよびｎは、同一または異なって１〜４の整数を表す）で表されるスクアリリウム化合物が挙げられる。
【００１６】
なお上述のスクアリリウム化合物自体は公知であり、例えば、Angew. Chem. Internat. Edit., 7, 530-535(1968) 、Liebigs Ann. Chem., 712, 123(1968)等に記載の方法、あるいはそれらに準じて製造することができる。
【００１７】
さらに有効な視界を確保するために、上述のスクアリリウム化合物が吸収しない波長範囲で、できるだけ透過率を高くする必要がある。
【００１８】
そこで本願は、請求項１の発明として、
光の透過部分が、４５０ｎｍ以下の波長における透過率が５０％以下であり、５５０〜６００ｎｍの波長範囲に透過率曲線の極小値を有し、該極小値での透過率が６０％以下であり、かつ４７５〜５３０ｎｍの波長範囲における透過率が、少なくとも７０％以上の透過特性を有する合成樹脂成形体で構成されることを特徴とする防眩用光学物品である。
【００１９】
請求項２の発明として、
請求項１に記載の防眩用光学物品において、
前記合成樹脂成形体が、５５０〜６００ｎｍの波長範囲に極大吸収値を有する有機色素と、紫外線吸収剤および／または青色光吸収剤を含有している防眩用光学物品である。
【００２０】
請求項３の発明として、
請求項２に記載の防眩用光学物品において、
前記有機色素が化学式（Ｉ）：
【００２１】
【化３】
0004424828.tif 000003
【００２２】
（式中、ｍおよびｎは、同一または異なって１〜４の整数を表す）で表されるスクアリリウム化合物である防眩用光学物品である。
【００２３】
請求項４の発明として、
請求項３に記載の防眩用光学物品において、
さらに前記合成樹脂成形体が、赤外線吸収剤を含有している防眩用光学物品である。
【００２４】
請求項５の発明として、
請求項１から４いずれかに記載の防眩用光学物品において、
前記光学物品が、防眩用サンバイザーである防眩用光学物品である。
【００２５】
本発明における、合成樹脂成形体の透過特性において、まず４５０ｎｍ以下の波長における透過率が５０％以下としたのは、以下の理由からである。
【００２６】
すなわち、ディスチャージランプは色温度が高く、短波長側に強い発光強度を持っている。また白濁した水晶体では、特に短波長側の光が散乱しやすいので、特に短波長側の光をカットする必要があるためである。
【００２７】
つぎに、合成樹脂成形体の透過特性において、５５０〜６００ｎｍの波長範囲に透過率曲線の極小値を有することにしたのは、以下の理由からである。
【００２８】
すなわち、図２に示したようにディスチャージランプの発光強度分布からわかるように、ディスチャージランプは、５５４，５７９，６００ｎｍの各波長にピークを有している。しかもこれらの波長は強い発光強度を有している。そこで合成樹脂成形体は、これらの強い光の波長範囲で、有効な吸収能を有することが必要だからである。
【００２９】
さらにその極小値での透過率を６０％以下としたのは、強い光の波長範囲で、有効な吸収能を得るためである。この極小値での透過率は、さらに４０％以下が好ましく、２０％以下がより好ましい。
【００３０】
さらに、合成樹脂成形体の透過特性において、４７５〜５３０ｎｍの波長範囲における透過率として少なくとも７０％以上が必要であるのは、以下の理由からである。
【００３１】
すなわち本発明に用いる合成樹脂成形体では、５５０〜６００ｎｍの波長範囲の光を効果的に吸収することができる。そうすると透過光が暗くなってしまう嫌いがでてくる。そこで、残された視感度の高い波長範囲で、効果的に光を透過する必要があるからである。
【００３２】
なお、本発明による防眩用光学物品においては、透過色調を整えるために、必要に応じて赤外線吸収剤を含んでいてもよい。
【００３３】
【発明の実施の形態】
まず本発明に用いられる合成樹脂について説明する。
【００３４】
合成樹脂原料としては、その卓越した耐衝撃性からしてポリカーボネートが最適であり、その他、ポリメチルメタクリレート（ＰＭＭＡ）、ＣＲ−３９（米国ＰＰＧインダストリーズ社製）またはセルロースアセテート、セルロースプロピオネート等の繊維素系プラスチック等を使用することもできる。
【００３５】
本発明に用いる合成樹脂に含まれる有機色素は、合成樹脂原料に対して０.００００５〜０.００５重量％含まれることが好ましく、０.０００１〜０.００１重量％が特に好ましい。
【００３６】
紫外線吸収剤の含量としては、合成樹脂原料に対して０.００５〜０.１重量％が好ましく、０.０１〜０.０８重量％が特に好ましい。
【００３７】
紫外線吸収剤としては、城北化学（株）製のＪＦ−８６、シブロ化成（株）のシーソーブ７０５等を使用できる。
【００３８】
青色光吸収剤の含量としては、合成樹脂原料に対して０.０００１〜０.００５重量％が好ましく、０.０００２〜０.００３重量％が特に好ましい。
【００３９】
青色光吸収剤としては、日本化薬（株）製のカヤセットイエローＡ−Ｇ、三井ＢＡＳＦ染料（株）製のＰＳオレンジＧＧ等を使用できる。
【００４０】
必要に応じて含まれる赤外線吸収剤の含量としては、合成樹脂原料に対して０．０００１〜０.０５重量％が好ましく、０.００１〜０.０２重量％が特に好ましい。
【００４１】
赤外線吸収剤としては、日本化薬（株）製のＩＲ７５０、大日本インキ化学工業（株）製のＩＲアディティブ２００等を使用できる。
【００４２】
次に、本発明に用いられる合成樹脂成形体の製造方法について説明する。
【００４３】
上述した有機色素、紫外線吸収剤、青色光吸収剤、および必要に応じて赤外線吸収剤を、合成樹脂成形体の基材である合成樹脂原料に添加し、混合する。その後、合成樹脂成形体全体に均一に含有されるよう、押出成形法または射出成形法で成形することにより、合成樹脂成形体を得ることができる。
【００４４】
【実施例】
（実施例１）
以下に示す原料を秤量混合した。
・合成樹脂：ポリカーボネート樹脂
［三菱エンジニアリングプラスチック（株）製Ｈ−３０００ＦＮ］    １５ｋｇ
・紫外線吸収剤
［城北化学（株）製ＪＦ−８６］                  ７.５ｇ
・青色光吸収剤
［日本化薬（株）製カヤセットイエローＡ−Ｇ］    ０.２２５ｇ
・有機色素：化学式２                            ０.０７ｇ
【００４５】
【化４】
0004424828.tif 000004
【００４６】
上記混合物を、２５０〜３００℃に温度調節された射出成形機で、外形１５０ｍｍ×３００ｍｍ、厚さ２ｍｍの合成樹脂成形体シート（１０）に成形した。このシート（１０）を自動車に用いられる通常のサンバイザー本体（１１）に、可撓性樹脂のヒンジ部（１２）を介して一体的に成形して、防眩用サンバイザー（１）を得た。この防眩用サンバイザー（１）を自動車に装着した様子を図１に示す。
【００４７】
この実施例の場合、合成樹脂成形体シートの全体が、光の透過部分となっている。なお、サンバイザーへの取り付けなどを考慮して、合成樹脂成形体シートの周囲を別の樹脂あるいは金属材料等で構成してもよい。
【００４８】
得られたシートの分光透過率を図２の上側のグラフに示す。図２から明らかなように、ディスチャージランプの発光強度分布に対応して、４５０ｎｍ以下の波長における透過率は３０％以下であり、５７５ｎｍで極小値を有し、該極小値での透過率が１１．５％であった。さらに、４７５〜５３０ｎｍの波長範囲における透過率は７０％以上であった。
【００４９】
この防眩用サンバイザーを下げた状態とし、ディスチャージライトを装着した対向車を観察したところ、眩しさはあまり感じられなかった。
【００５０】
また透過色調が自然であるので、信号に用いられる青色（緑色）、黄色、赤色の識別は、昼間と比較しても特に困難でなかった。また４７５〜５３０ｎｍの波長範囲で、７０％以上の透過率が確保されているので、暗過ぎることのない透過特性を有していた。
【００５１】
（実施例２）
以下に示す原料を秤量混合した。
・合成樹脂：ポリカーボネート樹脂
［三菱エンジニアリングプラスチック（株）製Ｈ−３０００ＦＮ］    １５ｋｇ
・紫外線吸収剤
［城北化学（株）製ＪＦ−８６］                  ４.５ｇ
・青色光吸収剤
［日本化薬（株）製カヤセットイエローＡ−Ｇ］    ０.０３７５ｇ
・有機色素：化学式２                            ０.０３ｇ
【００５２】
【化５】
0004424828.tif 000005
【００５３】
上記混合物を、実施例１と同様に成形して、防眩用サンバイザーを得た。
【００５４】
得られたシートの分光透過率を図２の上側のグラフに示す。図２から明らかなように、ディスチャージランプの発光強度分布に対応して、４５０ｎｍ以下の波長における透過率は５０％以下であり、５７５ｎｍで極小値を有し、該極小値での透過率が５３．１％であった。さらに、４７５〜５３０ｎｍの波長範囲における透過率は８５％以上であった。
【００５５】
さらに、得られた防眩用サンバイザーを下げた状態とし、ディスチャージライトを装着した対向車を観察したところ、眩しさはあまり感じなかった。
【００５６】
また実施例１で得られた防眩用サンバイザーを下げた状態とした場合と同様に、信号灯の識別も、昼間と比較しても特に困難でなかった。また透過特性においても、４７５〜５３０ｎｍの波長範囲で、８５％以上の透過率が確保されているので、暗過ぎることはなかった。
【００５７】
【発明の効果】
以上説明したように、本発明による防眩用光学物品では、まず散乱しやすい短波長側の光である４５０ｎｍ以下の波長における透過率を５０％以下と、効果的にカットしている。
【００５８】
加えて、比視感度の比較的高い波長範囲、例えばディスチャージランプが高いエネルギーを持つような５５０〜６００ｎｍの波長範囲で、その極小値での透過率が６０％以下と、有効な吸収能を有している。
【００５９】
さらに夜間において、有効な視界を得るために必要な４７５〜５３０ｎｍの波長範囲において少なくとも７０％以上の透過率を確保している。
【００６０】
したがって、この防眩用光学物品では、対向車のヘッドライトの眩しさを緩和することができ、さらに夜間での十分な視界を確保できる。
【００６１】
この防眩用光学物品は、高齢者や白内障患者にとって特に有用である。
【図面の簡単な説明】
【図１】本発明による防眩用サンバイザーを自動車に装着した様子を説明する図である。
【図２】本発明に用いる合成樹脂成形体の分光透過率のグラフと、ヘッドライトの発光強度分布のグラフを示す図である。
【符号の説明】
１  防眩用サンバイザー
１０  合成樹脂成形体
１０１  合成樹脂成形体の収納部
１１  サンバイザー本体
１２  ヒンジ部
【図１】
0004424828.tif 000007
【図２】
0004424828.tif 000008